【事件の表示】
　特許第２６０４１０５号「建築土木用多孔性無機質材料の着色保護材」の請求項１ないし３に係る特許に対する特許異議の申立てについて、次のとおり決定する。
【結論】
　訂正を認める。
　特許第２６０４１０５号の請求項１ないし２に係る特許を維持する。
【理由】
１．手続の経緯
　本件特許第２６０４１０５号の請求項１〜請求項３に係る発明についての出願は、平成５年２月２６日に出願され、平成９年１月２９日に、その発明について特許の設定登録がなされ、その後、その特許について特許異議の申立てがなされ、取消理由通知がなされ、その指定期間内である平成１０年５月２２日に訂正請求がなされたものである。
２．訂正の要旨
　▲１▼「【請求項１】（ａ）アルキルアルコキシシランおよびまたはその縮合物、（ｂ）水性樹脂、（ｃ）顔料、（ｄ）乳化剤、（ｅ）水およびアルカリ性化合物を含み、ｐＨ７〜１０であることを特徴とする建築土木用多孔性無機質材料の着色保護材。
　【請求項２】防腐または防黴剤を含む請求項１記載の着色保護材。　
　【請求項３】アルキルアルコキシシランが、珪素に炭素数が６〜２０のアルキル基およびエトキシ基が直結した化合物であることを特徴とする請求項１または２記載の着色保護材。」を、
特許請求の範囲の減縮を目的として、
　「【請求項１】（ａ）アルキルアルコキシシランおよびまたはその縮合物、（ｂ）水性樹脂、（ｃ）顔料、（ｄ）乳化剤、（ｅ）水、（ｆ）アルカリ性化合物、および（ｇ）イソチアゾリン系の防腐または防黴剤を含み、ｐＨ７〜１０であることを特徴とする建築土木用多孔性無機質材料の着色保護材。
　【請求項２】アルキルアルコキシシランが、珪素に炭素数が６〜２０のアルキル基およびエトキシ基が直結した化合物であることを特徴とする請求項１記載の着色保護材。」と訂正する。
　明りょうでない記載の釈明を目的として、発明の詳細な説明の記載を次のとおり訂正する。
　▲２▼【０００５】【発明が解決しようとする課題】の「・・・水およびアルカリ性化合物、必要に応じて防腐または防黴剤を含む組成物・・・」を「・・・水、アルカリ性化合物、およびイソチアゾリン系の防腐または防黴剤を含む組成物・・・・」と訂正する。
　▲３▼【０００６】の「・・・（ｅ）水およびアルカリ性化合物を含み、・・・」を「・・・（ｅ）水、（ｆ）アルカリ性化合物、および（ｇ）イソチアゾリン系の防腐または防黴剤を含み、・・・」と訂正する。
　▲４▼「【００１９】
　さらに、必要に応じて貯蔵中の防腐、塗装表面の防黴を目的として、防腐または防黴剤を添加することができる。防腐または防黴剤としては、一般のエマルジョン塗料を使用するまでの防腐剤および塗布表面の防黴剤の働きをする化合物であれば特に制限はなく、・・・、イソチアゾリン系、・・・化合物等が挙げられる。防腐または防黴剤のうち、水に溶けやすいものは防腐剤として、水に溶けにくいものは防黴剤として、単独あるいは２種以上の混合物で用いられる。
　【００２０】
　また、特に防腐剤と防黴剤を組み合わせることによって、・・・選択しなければならない。
　【００２１】
　特に有効な防腐または防黴剤としては、防腐効果が強い５−クロロ−２−メチル−４−イソチアゾリン−３−オン、２−メチル−４−イソチアゾリン−３−オン、１，２−べンゾイソチアゾリン−３−オン、および防黴効果が強い２−ｎ−オクチル−４−イソチアゾリン−３−オン等のイソチアゾリン系化合物が挙げられる。・・・一般に性能が効果的に発現される濃度は、全体量に対しておよそ０．０５〜１重量％である。」を
　「【００１９】
　さらに、貯蔵中の防腐、塗装表面の防黴を目的として、イソチアゾリン系の防腐または防黴剤を添加する。防腐または防黴剤のうち、水に溶けやすいものは防腐剤として、水に溶けにくいものは防黴剤として、単独あるいは２種以上の混合物で用いられる。
　特に有効な防腐または防黴剤としては、防腐効果が強い５−クロロ−２−メチル−４−インチアゾリン−３−オン、２−メチル−４−イソチアゾリン−３−オン、１，２−ベンゾイソチアゾリン−３−オン、および防黴効果が強い２−ｎ−オクチル−４−イソチアゾリン−３−オン等のイソチアゾリン系化合物の混合物が挙げられる。
　防腐または防黴剤は、その効果が発現する量であれば特に制限はなく、エマルジョンの安定性を損なわない範囲内で任意の量が添加できる。一般に性能が効果的に発現される濃度は、全体量に対しておよそ０．０５〜１重量％である。
　【００２０】
　また、特に防腐剤と防黴剤を組み合わせることによって、使用までの防腐性能と塗布表面の防黴性能の両方の性能を持たせることができる。なお、両方の性能を合わせ持つ防腐・防黴剤であれば単独で用いることもできる。さらに、水溶性の溶出しやすい防黴剤と油溶性の溶出が遅い防黴剤を組み合わせることにより各段階における黴の発生を抑えることができる。ただし、これらの防腐また防黴剤は、毒性、エマルジョンの安定性および分散性等の点に注意しながら選択しなければならない。」
と訂正する。
　▲５▼明細書の段落番号【００２２】〜【００３０】を一番ずつ順次繰り上げ、【００２１】〜【００２９】に、訂正する。
３．訂正の適否についての判断
３−１．訂正の目的の適否、新規事項の有無及び拡張・変更の存否
　▲１▼の訂正は、訂正前の特許請求の範囲の請求項１に記載された発明を削除し、同請求項２に記載された発明を請求項１とし、「およびアルカリ性化合物」を「（ｆ）アルカリ性化合物、および」とするとともに、同請求項２に記載された「防腐または防黴剤」を明細書の【００１９】【００２１】【００２３】に記載された「イソチアゾリン系」のものに限定し、「（ｇ）イソチアゾリン系の防腐または防黴剤」としたものであり、また、同請求項３を請求項２とするとともに、引用する請求項を１のみとする訂正であるから、この訂正は、特許法第１２０条の４第２項ただし書第１号の特許請求の範囲の減縮に該当し、願書に添付した明細書に記載した事項の範囲内のものであり、実質上特許請求の範囲を拡張又は変更するものではない。
　▲２▼，▲３▼の訂正は、それぞれ▲１▼の特許請求の範囲の訂正に伴って生じる明細書の該当部分である【０００５】及び【０００６】の明りょうでない記載を明りょうにするものであるから、いずれも特許法第１２０条の４第２項第３号の明りょうでない記載の釈明に該当し、▲１▼で述べたとおり願書に添付した明細書に記載した事項の範囲内のものであり、実質上特許請求の範囲を拡張又は変更するものではない。
　▲４▼の訂正は、▲１▼の特許請求の範囲の訂正に伴い、訂正前の【００１９】〜【００２１】における「必要に応じて添加する」「防腐または防黴剤」を、訂正後の必須成分として添加する「防腐または防黴剤」として【００１９】及び【００２０】に記載するものであり、明細書の該当部分の明りょうでない記載を明りょうにするものであるから、特許法第１２０条の４第２項ただし書第３号の明りょうでない記載の釈明に該当し、願書に添付した明細書に記載した事項の範囲内のものであり、実質上特許請求の範囲を拡張又は変更するものではない。
　▲５▼の訂正は、▲４▼の訂正に伴い、段落番号【００２２】〜【００３０】を一番ずつ順次繰り上げ、【００２１】〜【００２９】とする訂正であり、明細書の該当部分の明りょうでない記載を明りょうにするものであるから、特許法第１２０条の４第２項ただし書第３号の明りょうでない記載の釈明に該当し、願書に添付した明細書に記載した事項の範囲内のものであり、実質上特許請求の範囲を拡張又は変更するものではない。
３−２．独立特許要件
（本件発明）
　訂正明細書の請求項１及び請求項２に係る発明（以下、「本件請求項１及び請求項２に係る発明」という。）は、その特許請求の範囲の請求項１及び請求項２に記載された次のとおりのものである。
　「【請求項１】（ａ）アルキルアルコキシシランおよびまたはその縮合物、（ｂ）水性樹脂、（ｃ）顔料、（ｄ）乳化剤、（ｅ）水、（ｆ）アルカリ性化合物、および（ｇ）イソチアゾリン系の防腐または防黴剤を含み、ｐＨ７〜１０であることを特徴とする建築土木用多孔性無機質材料の着色保護材。
　【請求項２】アルキルアルコキシシランが、珪素に炭素数６〜２０のアルキル基およびエトキシ基が直結した化合物であることを特徴とする請求項１記載の着色保護材。」
（取消理由の概要）
　取消理由は、訂正前の本件請求項１〜請求項３に係る発明は、先願である特願平３−２８３８７１号又は特願平４−１１３９４８号の願書に最初に添付した明細書に記載された発明と同一であり、本件請求項１〜請求項３に係る発明の発明者と前記各先願の発明者は同一ではなく、また、本件の特許権者（出願人）と各先願の出願人とが同一でもないので、本件請求項１〜請求項３に係る発明の特許は、特許法第２９条の２の規定に違反してなされたものである、というものである。
（先願明細書に記載された発明）
　取消理由に引用された先願である特願平３−２８３８７１号の願書に最初に添付した明細書（以下、「先願１の当初明細書」といい、特開平５−９７５４２号公報で援用する。）には、
　「シラン系浸透性吸水防止成分２０〜５０重量％、塗料５０〜８０重量％含有したことを特徴とするコンクリート防蝕用組成物。」（特許請求の範囲）
が記載され、また、
　「本発明において、用いられる塗料は、特に制限されなく、例えば溶剤系では・・・、また、水系では、水分散系のアクリルエマルジョン樹脂塗料、エポキシエマルジョン樹脂塗料、ウレタンエマルジョン樹脂塗料などである。本発明のシラン系浸透性吸水防止成分は、アルコキシシラン、アルキルアルコキシシラン、一部耐アルカリ性を配慮した変性シラン等のモノマーおよびオリゴマー類であり、例えば・・・東亜合成化学社の商品名“アクアプルーフ”４０Ｊ（水系）・・・などを用いることが出来る。」（第２頁右欄４２行〜第３頁左欄１１行）　　
　　「試験体の塗布処理方法
　（実施例１〜８、比較例１〜４、１０〜１３）鉄筋コンクリート製構造体（市販品）、サイズ２６０×２６０×３０ｍｍを用い、表をワイヤーブラシで均一にすった後、塗料とシラン系浸透性吸水防止成分の混合組成物を一層目として、１００ｇ／ｍ２量を刷毛で塗布し、乾燥後、２層に同一塗料単独（白色）を１００ｇ／ｍ２量刷毛で塗布、５日間乾燥後試験に試験に供した。・・・」（第３頁左欄３３行〜右欄３行）
と記載され、
　表２には、上記混合組成物の配合例が示され、実施例５として、水分散系アクリル樹脂塗料である神東塗料製商品名「アルストップ」を５０、アルキル・アルコキシ系シランである東亜合成化学工業商品名「アクアプルーフ」を５０配合したものが示されている。
　同じく引用された先願である特願平４−１１３９４８号の願書に最初に添付した明細書（以下、「先願２の当初明細書」といい、特開平５−２８７２３４号で援用する。）には、
　「【請求項１】アクリル系重合体エマルジョン（１）１００重量部（固形分換算）に対して、加水分解基を有する有機ケイ素系単量体の乳化分散体（ＩＩ）を有機ケイ素系単量体成分として５〜１０００重合部含有して成り、かつｐＨが５〜９であることを特徴とする塗布用組成物。」（特許請求の範囲の請求項１）
が記載され、また、
　「本発明は、塗布用組成物、特にセメント系成型体塗布用組成物に関し、更に詳細にはセメントコンクリート、セメントモルタル、・・・等のセメント系成型体の中性化防止性、遮塩性、撥水性、・・・および耐吸水性に優れたセメント系成型体塗布用組成物に関する。」（第１欄１３〜２０行）
　「本発明のアクリル系重合体エマルジョン（Ｉ）は、前記単量体成分を公知の乳化剤、重合開始剤、連鎖移動剤などを使用して乳化重合されたものである。」（第４欄１〜４行）
　「また、本発明においては、加水分解基を有する有機ケイ素系単量体（ＩＩ）の乳化分散体が使用される。
　このような有機ケイ素系単量体としては、・・・・メチルトリメトキシシラン・・・ジエチルジメトキシシラン等をあげることができる。」（第６欄８〜３４行）
　「上記有機ケイ素系単量体を乳化するための界面活性剤としては、・・・である。」（第６欄４１行〜第７欄８行）
　「本発明の塗布用組成物のｐＨは５〜９、好ましくは６〜８である。ｐＨが５未満では有機ケイ素系単量体の加水分解が生起し始めるため好ましくない。一方ｐＨが９を越えても同様の理由で好ましくない。」（第８欄５〜９行）
　「本発明の塗布用組成物は、必要に応じて、ジエチレングリコール、・・・等の成膜助剤、防腐剤、着色剤、老化防止剤、紫外線吸収剤、難ねん剤等を添加することができる。」（第８欄１６〜２０行）
とそれぞれ記載されている。
（対比・判断）
　（１）本件請求項１に係る発明について、
　本件請求項１に係る発明と先願１の当初明細書に記載された発明とを対比すると、先願１の当初明細書に記載された発明における「東亜合成化学工業商品名アクアプルーフ」等の「アルキル・アルコキシ系シラン」、「神東塗料製商品名アルストップ」等の「水分散系アクリル樹脂塗料」、「コンクリート防蝕用組成物」は、それぞれ、本件請求項１に係る発明における「アルキルアルコキシシラン」、「水性樹脂」、「建築土木用多孔性無機質材料の着色保護材」に相当し、また、特許異議申立人の提出した甲第３号証の３（パンフレット「アクアプルーフ」東亜合成化学工業株式会社１９９０年発行）及び甲第３号証の４（東亜合成化学工業株式会社作成の証明書）によると、アクアプルーフは、ｐＨが６〜８であり、「ヘキシルトリエトキシシラン、乳化剤、重炭酸ナトリウム（ｐＨ調製剤）、６−アセトキシー２，４−ジメチル−ｍ−ジオキサン（防腐剤）、水」からなる水性エマルジョンであり、同じく提出した甲第３号証の２（パンフレット「アルストップ」神東塗料株式会社化成品事業部１９９０年発行）によると、アルストップは、充填剤（顔料）と水とアクリルエマルジョン樹脂を主成分とし、ｐＨが８．０〜９．０であるから、両者は、「（ａ）アルキルアルコキシシラン、（ｂ）水性樹脂、（ｃ）顔料、（ｄ）乳化剤、（ｅ）水、（ｆ）アルカリ性化合物を含む建築土木用多孔性無機質材料の着色保護材。」である点で一致し、ｐＨも重複する（シラン系浸透型吸水防止剤を使用する場合、本件請求項１に係る発明と同程度のｐＨを採用することは特許異議申立人が甲第１号証として提出した「日本建築仕上学会１９９１年大会学術講演会研究発表論文集」第６１〜６４頁の記載からも明らかである）ものの、本件請求項１に係る発明が、「イソチアゾリン系の防腐または防黴剤」を含むものであるのに対して、先願１の当初明細書に記載された発明においては、甲第３号証の４に「東亜合成化学工業商品名アクアプルーフ」が「６−アセトキシ−２，４−ジメチル−ｍ−ジオキサン（防腐剤）」（このものは、同じく甲第２号証として提出した特開平１−２９２０８９号公報にも記載されており、当該技術分野において周知であると認められる）を含むものであることが示されているものの、「イソチアゾリン系の防腐または防黴剤」を含むことは記載されていない点で相違する。
　本件請求項１に係る発明と先願２の当初明細書に記載された発明とを対比すると、先願２の当初明細書に記載された発明における「有機ケイ素系単量体」、「アクリル系重合体エマルジョン」、「着色剤」、「乳化するための界面活性剤」、「セメント系成型体塗布用組成物」は、それぞれ、本件請求項１に係る発明における「アルキルアルコキシシラン」、「水性樹脂」、「顔料」、「乳化剤」、「建築土木用多孔性無機質材料の着色保護材」に相当するから、両者は、「（ａ）アルキルアルコキシシラン、（ｂ）水性樹脂、（ｃ）顔料、（ｄ）乳化剤、（ｅ）水、（ｆ）アルカリ性化合物、および（ｇ）防腐剤を含む建築土木用多孔性無機質材料の着色保護材。」である点で一致し、ｐＨも重複するものの、防腐剤が、本件請求項１に係る発明においては「イソチアゾリン系」のものであるのに対して、先願２の当初明細書には記載されていない点で相違する。
　以上のとおりであり、上記相違点に示した構成が周知・慣用手段であるとは認められないから、本件請求項１に係る発明は、先願１の当初明細書に記載された発明と同一であるとすることはできず、また、先願２の当初明細書に記載された発明と同一であるとすることもできない。
　（２）本件請求項２に係る発明について、
　本件請求項２に係る発明は、本件請求項１に係る発明におけるアルキルアルコキシシランを、「珪素に６〜２０のアルキル基およびエトキシ基が直結した化合物」であると限定した発明であるが、「イソチアゾリン系の防腐または防黴剤」を含む点では本件請求項１に係る発明と共通であるから、上記（１）に記載したとおり、本件請求項２に係る発明は、先願１の当初明細書に記載された発明と同一であるとすることはできず、また、先願２の当初明細書に記載された発明と同一であるとすることもできない。
（まとめ）
　したがって、本件請求項１及び請求項２に係る発明は、特許出願の際独立して特許を受けることができない発明とすることはできない。
３−３．訂正の適否についての結論
　よって、上記訂正請求は、特許法第１２０条の４第２項、同条第３項で準用する同法第１２６条第２項〜第４項の規定に適合するので、当該訂正を認める。
４．特許異議申立てについての判断
４−１．申立て理由の概要
　（１）特許異議申立人川井正三は、甲第１号証〜甲第３号証を提出して、訂正前の本件請求項１〜３項に係る発明は、甲第１号証〜甲第３号証に記載された発明であるか、または甲第１号証〜甲第３号証に記載された発明に基づいて当業者が容易に発明をすることができたものであるから、本件請求項１〜３項に係る発明の特許は、特許法第２９条第１項第３号又は第２項の規定に違反してなされたものである、と主張している。
　（２）特許異議申立人東亞合成株式会社は、甲第１号証〜甲第４号証を提出して、訂正前の本件請求項１〜３項に係る発明は、甲第１号証、甲第２号証、甲第３号証の２〜甲第３号証の４を参照すれば、甲第３号証の１に係る先願の願書に最初に添付した明細書に記載された発明又は甲第４号証に係る先願の願書に最初に添付した明細書に記載された発明と同一であり、本件特許と先願とは発明者及び出願人が同一ではないから、本件請求項１〜３項に係る発明の特許は、特許法第２９条の２の規定に違反してなされたものである、と主張している。
４−２．当審の判断
　申立て理由（１）について、
　訂正後の本件請求項１及び請求項２に係る発明は、上記３−２に記載したとおりである。
　なお、甲第３号証は、本件特許の出願後に出願公開された刊行物であるから、特許法第２９条第１項第３号又は同第２項の規定の適用を検討するに際して、甲第３号証は採用しない。
　特許異議申立人が提出した甲第１号証（特開平４−１１４９７９号公報）には、
　「１．アルキルアルコキシシラン、全乳化剤中のアニオン性乳化剤の割合が０．０１〜２０重量％であるノニオン性乳化剤及びアニオン性乳化剤を用いてｐＨ７〜１０の範囲内で水性乳化してなることを特徴とする水性有機珪素系組成物。
２．ｐＨ７〜１０の範囲内でアルキルアルコキシシランを水性乳化するために、水酸化ナトリウム、アミン類等のアルカリ性化合物を添加してなる請求項１記載の水性有機珪素系化合物。」（特許請求の範囲１及び同２）
が記載され、また、
　「本発明は、コンクリート用浸透性吸水防止材として有用な水性有機珪素系組成物に関する。」（第１頁右下欄５〜６行）
　「本発明の組成物には、さらに必要に応じて染料、顔料あるいは防黴剤等の添加剤を加えることができる。」（第４頁右下欄１８〜末行）
と記載されている。
　同じく提出した甲第２号証（特開平３−８８８７９号公報）には、
　「（１）有効量の、
　（ａ）決定可能なｐＨ範囲内で本質的に安定である加水分解可能シランと、
　（ｂ）（ｉ）オレフィン的不飽和カルボキシル単量体、
　（ｉｉ）式：・・・
で示されるアクリル酸エステル、および場合により
　（ｉｉｉ）ＣＨ２＝Ｃ＜基を含む重合性架橋単量体ならびに少なくとも１種類の他の重合性基であって、この場合前記重合性基の不飽和結合が互いに非共役であるものの重合生成物を含んで成る水性増粘剤と、
　（ｃ）水と、場合により
　（ｄ）前記決定可能なｐＨ範囲内で組成物のｐＨを緩衝させるための少なくとも１種類の化合物とを含んで構成されることを特徴とする水性シランエマルジョン化合物。」（特許請求の範囲第１項）が記載され、また、
　「本発明は多孔質支持体を撥水性とするのに特に有用である水性系に関する。」（第４頁左下欄１５〜１６行）
　「シラン、特にアルキルアルコキシシランの有用性はメーソンリー用撥水剤として広く知られている。」（第４頁右下欄７〜９行）
　「水性増粘剤としてアクリル酸および長鎖メタクリル酸アルキルの中和した共重合体を使用することが当該技術分野で長い間捜し求められたニーズを満足するものであることが今や、予期せず見出されたのである。この共重合体は両親媒性であると考えられるので、それは油／水相界面において強力に吸収され、そしてそれ故にまた、主乳化剤として機能する。それと同時に、この重合体は三次元のミクロゲル構造を形成し、これはエマルジョンの分散された粒子および油の液滴を懸濁させるために機能するものと考えられる。・・・この水性増粘剤は殆どの不溶性塩水についても同様に申し分なく作用することになる。この乳化工程は安定なエマルジョンを生成させるために均質化を必要とせず、そしてこの共重合体の利用は他の界面活性剤に関するニーズを排除するものである。」（第５頁右上欄下から１行〜左下欄下から２行）
　「様々な緩衝剤が技術の現状エマルジョンのｐＨを約７．５に上昇させるのに有効であり」（第１０頁右下欄１〜３行）
　「殺生物剤（ｆ）を使用する場合、抗菌および殺生物活性を付与するためには当該技術分野で周知の如何なるものも組成物の重量基準で慣習的な量、例えば約０．１乃至５重量％をもって使用することが出来る。これらの実施態様についての適切な殺生物剤は、・・・６−アセトキシー２，４−ジメチル−ｍ−ジオキサン、またはメチルｐ−メトキシベンゾエート、メチルパラベン等を含んで構成される。・・・
　殺生物剤の他に、本発明の配合物はその他の添加物、たとえばフレグランス、着色剤、シックナー、発泡剤、消泡剤等を含んでいてよい。」（第１１頁右上欄下から１行〜左下欄１４行）
と記載されている。
　そこで、本件請求項１及び請求項２に係る発明と甲第１号証に記載された発明とを対比すると、甲第１号証に記載された発明における「コンクリート用浸透性吸水防止材」は、本件請求項１及び請求項２に係る発明における「建築土木用多孔性無機質材料の着色保護材」に相当するから、両者は、「（ａ）アルキルアルコキシシラン、（ｃ）顔料、（ｄ）乳化剤、（ｅ）水、（ｆ）アルカリ性化合物、および（ｇ）防黴剤を含み、ｐＨ７〜１０である建築土木用多孔性無機質材料の着色保護材。」である点で一致し、本件請求項１及び請求項２に係る発明が「（ｂ）水性樹脂」を含むのに対して、甲第１号証には水性樹脂が記載されていない点、防黴剤が、本件請求項１及び請求項２に係る発明においては「イソチアゾリン系」のものであるのに対して、甲第１号証には具体的に記載されていない点で相違する。
　上記相違点について検討すると、甲第２号証には、アルキルアルコキシシラン、着色剤（「顔料」に相当）、水性増粘剤、水、緩衝剤（「アルカリ性化合物」に相当）、および殺生物剤（「防腐または防黴剤」に相当）を含む多孔性無機質材料の着色保護材が示されているが、上記水性増粘剤は、「この共重合体は両親媒性であると考えられるので、それは油／水相界面において強力に吸収され、そしてそれ故にまた、主乳化剤として機能する。」、「この乳化工程は安定なエマルジョンを生成させるために均質化を必要とせず、そしてこの共重合体の利用は他の界面活性剤に関するニーズを排除するものである。」という記載からみて、本件請求項１及び請求項２に係る発明における「乳化剤」に相当するものであり、塗膜を形成するための本件請求項１及び請求項２に係る発明における「水性樹脂」であるとは認められず、また、「イソチアゾリン系の防腐または防黴剤」についても示唆されていないから、甲第１号証に記載された発明に甲第２号証に記載された発明を組み合わせても、上記相違点に示した本件請求項１及び請求項２に係る発明の構成を当業者が容易に想到し得たとは認められない。
　そして、本件請求項１及び請求項２に係る発明は、該構成を採用することにより、明細書記載の作用効果を奏するものである。
　以上のとおり、本件請求項１及び請求項２に係る発明は、甲第１号証又は甲第２号証に記載された発明とはいえず、また、甲第１号証及び甲第２号証に記載された発明に基づいて、当業者が容易に発明をすることができたものともいえない。
　申立て理由（２）について、
　本件請求項１及び請求項２に係る発明が、甲第３号証の１に係る先願の願書に最初に添付した明細書に記載された発明（先願１の当初明細書に記載された発明）又は甲第４号証に係る先願の願書に最初に添付した明細書に記載された発明（先願２の当初明細書に記載された発明）でないことは、上記３−２に記載したとおりである。
４−３．むすび
　したがって、特許異議申立ての理由及び証拠によっては、本件請求項１及び請求項２に係る発明の特許を取り消すことはできない。
　また、他に本件請求項１及び請求項２に係る発明の特許を取り消すべき理由を発見しない。
　よって、結論のとおり決定する。
【異議決定日】
平成１１年６月３０日（１９９９．６．３０）
【訂正の要旨】
　▲１▼「【請求項１】（ａ）アルキルアルコキシシランおよびまたはその縮合物、（ｂ）水性樹脂、（ｃ）顔料、（ｄ）乳化剤、（ｅ）水およびアルカリ性化合物を含み、ｐＨ７〜１０であることを特徴とする建築土木用多孔性無機質材料の着色保護材。
　【請求項２】防腐または防黴剤を含む請求項１記載の着色保護材。
　【請求項３】アルキルアルコキシシランが、珪素に炭素数が６〜２０のアルキル基およびエトキシ基が直結した化合物であることを特徴とする請求項１または２記載の着色保護材。」を、特許請求の範囲の減縮を目的として、
　「【請求項１】（ａ）アルキルアルコキシシランおよびまたはその縮合物、（ｂ）水性樹脂、（ｃ）顔料、（ｄ）乳化剤、（ｅ）水、（ｆ）アルカリ性化合物、および（ｇ）イソチアゾリン系の防腐または防黴剤を含み、ｐＨ７〜１０であることを特徴とする建築土木用多孔性無機質材料の着色保護材。
　【請求項２】アルキルアルコキシシランが、珪素に炭素数が６〜２０のアルキル基およびエトキシ基が直結した化合物であることを特徴とする請求項１記載の着色保護材。」と訂正する。
　明りょうでない記載の釈明を目的として、発明の詳細な説明の記載を次のとおり訂正する。
　▲２▼【０００５】【発明が解決しようとする課題】の「・・・水およびアルカリ性化合物、必要に応じて防腐または防黴剤を含む組成物・・・」を「・・・水、アルカリ性化合物、およびイソチアゾリン系の防腐または防黴剤を含む組成物・・・・」と訂正する。
　▲３▼【０００６】の「・・・（ｅ）水およびアルカリ性化合物を含み、・・・」を「・・・（ｅ）水、（ｆ）アルカリ性化合物、および（ｇ）イソチアゾリン系の防腐または防黴剤を含み、・・・」と訂正する。
　▲４▼「【００１９】
　さらに、必要に応じて貯蔵中の防腐、塗装表面の防黴を目的として、防腐または防黴剤を添加することができる。防腐または防黴剤としては、一般のエマルジョン塗料を使用するまでの防腐剤および塗布表面の防黴剤の働きをする化合物であれば特に制限はなく、・・・、イソチアゾリン系、・・・化合物等が挙げられる。防腐または防黴剤のうち、水に溶けやすいものは防腐剤として、水に溶けにくいものは防黴剤として、単独あるいは２種以上の混合物で用いられる。
　【００２０】
　また、特に防腐剤と防黴剤を組み合わせることによって、・・・選択しなければならない。
　【００２１】
　特に有効な防腐または防黴剤としては、防腐効果が強い５−クロロ−２−メチル−４−イソチアゾリン−３−オン、２−メチル−４−イソチアゾリン−３−オン、１，２−ベンゾイソチアゾリン−３−オン、および防黴効果が強い２−ｎ−オクチル−４−インチアゾリン−３−オン等のイソチアゾリン系化合物が挙げられる。・・・一般に性能が効果的に発現される濃度は、全体量に対しておよそ０．０５〜１重量％である。」を
　「【００１９】
　さらに、貯蔵中の防腐、塗装表面の防黴を目的として、イソチアゾリン系の防腐または防黴剤を添加する。防腐または防黴剤のうち、水に溶けやすいものは防腐剤として、水に溶けにくいものは防黴剤として、単独あるいは２種以上の混合物で用いられる。
　特に有効な防腐または防黴剤としては、防腐効果が強い５−クロロ−２−メチル−４−イソチアゾリン−３−オン、２−メチル−４−インチアゾリン−３−オン、１，２−ベンゾイソチアゾリン−３−オン、および防黴効果が強い２−ｎ−オクチル−４−イソチアゾリン−３−オン等のイソチアゾリン系化合物の混合物が挙げられる。
　防腐または防黴剤は、その効果が発現する量であれば特に制限はなく、エマルジョンの安定性を損なわない範囲内で任意の量が添加できる。一般に性能が効果的に発現される濃度は、全体量に対しておよそ０．０５〜１重量％である。
　【００２０】
　また、特に防腐剤と防黴剤を組み合わせることによって、使用までの防腐性能と塗布表面の防黴性能の両方の性能を持たせることができる。なお、両方の性能を合わせ持つ防腐・防黴剤であれば単独で用いることもできる。さらに、水溶性の溶出しやすい防黴剤と油溶性の溶出が遅い防黴剤を組み合わせることにより各段階における黴の発生を抑えることができる。ただし、これらの防腐または防黴剤は、毒性、エマルジョンの安定性および分散性等の点に注意しながら選択しなければならない。」
と訂正する。
　▲５▼明細書の段落番号【００２２】〜【００３０】を一番ずつ順次繰り上げ、【００２１】〜【００２９】に、訂正する。
（５４）【発明の名称】
建築土木用多孔性無機質材料の着色保護材
（５７）【特許請求の範囲】
　【請求項１】（ａ）アルキルアルコキシシランおよびまたはその縮合物、（ｂ）水性樹脂、（ｃ）顔料、（ｄ）乳化剤、（ｅ）水、（ｆ）アルカリ性化合物
、および（ｇ）イソチアゾリン系の防腐または防黴剤
　【請求項２】　アルキルアルコキシシランが、珪素に炭素数が６〜２０のアルキル基およびエトキシ基が直結した化合物であることを特徴とする請求項
１
【発明の詳細な説明】
　　【０００１】
　【産業の利用分野】
　本発明は，建築土木用多孔性無機質材料の着色保護材に関する。
　　【０００２】
　【従来の技術】
　従来，住宅，公共建築物，道路，鉄道，電力等に用いられているコンクリート構造物は，耐久性に優れ，維持管理においても手のかからない永久構造物として認識されている。しかし最近になって，海岸地域等における塩害，アルカリ骨剤反応によるひび割れ，寒冷地における凍害，空気中の炭酸ガスによる中性化，酸性雨による劣化現象等の早期劣化現象が見られるようになり，大きな社会問題になっている。これらの劣化現象には，主に外部から侵入する水分が関与していると言われている。
　水分の侵入を防ぐ手段としては，塗装材が使用されており，塗装材には造膜型と非造膜型がある。造膜型はピンホールができやすいため塩分，水分がコンクリートに浸透してコンクリート中の鉄筋が錆びて膨張し，コンクリートを劣化させる欠点を有している。また，造膜型はコンクリート中に含有される水分などにより塗膜の剥がれ（ブリスタ−と呼ばれている）が生じ易いのが現状である。
　　【０００３】
　一方、非造膜型として、アルキルアルコキシシランがコンクリート等の建築土木材料の浸透性吸水防止材として有用であることは広く知られている。一般的には，これらアルコキシシランを種々の溶剤で希釈したものを用いている。非造膜型は，コンクリートの表面状態を変えずに内部に深く浸透して厚い疎水層を形成し水の侵入を防ぐので，ピンホールやブリスター等の心配はなく，長期の吸水防止性能を示し，優れたコンクリートの劣化抑制性能を有しているが，水圧がかかるところでは透水防止性能が完全でないことや炭酸ガス等の気体を通すので中性化を抑制することができないこと等の欠点も有している。また，シラン系浸透性吸水防止材は，下地の質感を変えずに処理できるため土木構造物に多い打ち放しコンクリートの保護には最適であるが，表面の美観を要求される一般建築構造物では着色等の目的のためさらに上塗り塗装を行うことが多く，その際の工程の増加，工期の延長，材料選択の制限等の諸問題も残っている。
　　【０００４】
　さらに，塗装材は有機溶剤型と水性型とに分類されるが，近年，有機溶剤型の組成物は用いる溶剤の毒性，揮発性及び引火性等の性質による使用範囲の制限などの作業環境問題を有するため，水性型が使用されるようになってきた。
　水性型の浸透性吸水防止材は，当初は有機溶剤型に比べて保存安定性や吸水防止性能に問題があったが，最近になって物性の良好なものが開発されてきている。しかし，表面の撥水性，中性化抑制性能に関してさらに物性の良好なものや，表面の美観付与のために着色も同時に行うことができるものが要求されているのが現状である。
　　【０００５】
　【発明が解決しようとする課題】
　本発明者は、前記の問題点を解決すべく鋭意研究を重ねた結果、アルキルアルコキシシランおよびまたはその縮合物、水性樹脂、顔料、乳化剤、水、アルカリ性化合物、およびイソチアゾリン系の防腐または防黴剤を含む組成物が、コンクリート用浸透性吸水防止材の性能だけでなく、高水圧の透水防止、中性化防止および表面の美観付与を一度に達成でき、建築土木用多孔性無機質材料の着色保護材として有用であること見出し、本発明に至った。
　　【０００６】
　【課題を解決するための手段】
　すなわち、本発明は、（ａ）アルキルアルコキシシランおよびまたはその縮合物、（ｂ）水性樹脂、（ｃ）顔料、（ｄ）乳化剤、（ｅ）水、（ｆ）アルカリ性化合物、および（ｇ）イソチアゾリン系の防腐または防徴剤を含み、ｐＨ７〜１０であることを特徴とする建築土木用多孔性無機質材料の着色保護材を提供する。
　アルキルアルコキシシランおよびその縮合物としては特に制限はないが、アルキルトリアルコキシシラン、ジアルキルジアルコキシシランおよびトリアルキルモノアルコキシシランおよびそれらの縮合物が挙げられる。一般に、アルキルアルコキシシランは、珪素に少なくとも一個の炭素数が１〜２０のアルキル基、および少なくとも一個の炭素数が１〜４のアルコキシ基が直結した化合物である。
　　【０００７】
　アルキルアルコキシシランとしては，例えば，メチルトリメトキシシラン，メチルトリエトキシシラン，エチルトリメトキシシラン，エチルトリエトキシシラン，プロピルトリメトキシシラン，プロピルトリエトキシシラン，ブチルトリメトキシシラン，ブチルトリエトキシシラン，ペンチルトリメトキシシラン，ペンチルトリエトキシシラン，ヘキシルトリメトキシシラン，ヘキシルトリエトキシシラン，ヘプチルトリメトキシシラン，ヘプチルトリエトキシシラン，オクチルトリメトキシシラン，オクチルトリエトキシシラン，ノニルトリメトキシシラン，ノニルトリエトキシシラン，デシルトリメトキシシラン，デシルトリエトキシシラン，ウンデシルトリメトキシシラン，ウンデシルトリエトキシシラン，ドデシルトリメトキシシラン，ドデシルトリエトキシシラン，トリデシルトリメトキシシラン，トリデシルトリエトキシシラン，テトラデシルトリメトキシシラン，テトラデシルトリエトキシシラン，ペンタデシルトリメトキシシラン，ペンタデシルトリエトキシシラン，ヘキサデシルトリメトキシシラン，ヘキサデシルトリエトキシシラン，ヘプタデシルトリメトキシシラン，ヘプタデシルトリエトキシシラン，オクタデシルトリメトキシシラン，オクタデシルトリエトキシシラン，ノナデシルトリメトキシシラン，ノナデシルトリエトキシシラン，エイコシルトリメトキシシラン，エイコシルトリエトキシシラン等のアルキルトリアルコキシシラン，ジメチルジメトキシシラン，オクチルメチルジメトキシシラン，オクタデシルメチルジメトキシシラン等のジアルキルジアルコキシシラン，東芝シリコーン（株）製ＸＣ９５−４１８，ＸＣ９５−４６８，ＸＣ９５−４７０，ＸＣ９５−４７２等のフルオロアルキルシランあるいはこれらの部分縮合物が挙げられる。
　　【０００８】
　水性エマルジョン化の際，珪素に直結した少なくとも一個のアルキル基の炭素数が６より小さい場合は加水分解性および揮発性が非常に高く，塗工後に一部が基材表面に反応しそれ以上の水性組成物の浸透を遅らせるだけでなく，その間に未反応のシラン成分が蒸発しやすいため，結果として基材表面のみに撥水性を与えるだけになる。従って，部分的に加水分解縮合させたものを使用する方が望ましい。また，珪素に直結したアルキル基の炭素数が２０より大きいと分子量が大きくなり基材に浸透しにくくなるため炭素数が２０以下のものを使うのが望ましい。
　アルコキシ基がメトキシ基の場合は強アルカリ性条件下での安定性が悪く基材内部に浸透する前に表面で結合あるいは架橋が起こり易くなるため，また水中での安定性も悪く長期保存すると高分子量化して基材に浸透しなくなる恐れがあるため，エトキシ基を用いる方が望ましい。プロポキシ以上の炭素鎖のアルコキシ基の場合は逆に安定性が良いだけ基材内部に浸透しても基材との結合が遅くなる傾向である。
　　【０００９】
　水性樹脂としては，アニオン型，ノニオン型，カチオン型水溶性樹脂およびエマルジョン樹脂があり，アクリル系，エポキシ系，ウレタン系，シリコン系，ポリエステル系，アクリルシリコン系，フッ素系等の樹脂を水溶化したものや水性分散化したものあるいは乳化重合したもの等が挙げられるが，必ずしもこれらに限定されるものではない。
　例えば，アニオン型水溶性樹脂としては，アニオン型アクリル水溶性樹脂，α−オレフィン−無水マレイン酸樹脂，液状マレイン化ポリブタジェン等，ノニオン型水溶性樹脂としては，ポリビニルアルコール，セルロース誘導体等，カチオン型水溶性樹脂としては，カチオン型アクリル水溶性樹脂，キトサン，ポリエチレンイミン，ポリアクリル酸ヒドラジド等，エマルジョン樹脂としたは，スチレン−ブタジエン乳化共重合体，エチレン−酢酸ビニル乳化共重合体，塩化ビニリデン−塩化ビニル乳化共重合体等，さらにこれらにコロイダルシリカやアルミナゾルを併用したものも挙げることができる。
　　【００１０】
　顔料としては，例えばフタロシアニン系，チオインジコ系，アントラキノン系，ペリレン系，ジオキサジン系，キナクリドン系，カップリングアゾ系，縮合アゾ系，キレート型アゾ系等の有機顔料，クロムイエロー，ジンクイエロー，カドミウムイエロー，ネープルスイエロー（アンチモン黄），ニッケルチタンイエロー，ウルトラマリンイエロー，シンデリンイエロー，クロムレッド，カドミウムレッド，硫化水銀カドミウム，モリブデンレッド，モリブデンオレンジ（クロムバーミリオン），ベンガラ，黄色酸化鉄，プルシャンブルー（紺青），ウルトラマリン（群青），クロムグリーン，ジンクグリーン，マンガン紫，酸化チタン，酸化クロム，酸化亜鉛（亜鉛華），カーボン等の無機顔料等が挙げられるが，必ずしもこれらに限定されるものではない。
　　【００１１】
　乳化剤としては特に制限はなく，アニオン性乳化剤，ノニオン性乳化剤，カチオン性乳化剤，両性乳化剤等が使用できる。
　アニオン性乳化剤としては，脂肪酸塩，アルキル硫酸エステル塩，アルキルアリールスルフォン酸塩，アルキルナフタレンスルフォン酸塩，ジアルキルスルホコハク酸塩，アルキルジアリールエーテルジスルフォン酸塩，アルキルリン酸塩，ポリオキシエチレンアルキルエーテル硫酸塩，ポリオキシエチレンアルキルアリールエーテル硫酸塩，ナフタレンスルフォン酸フォルマリン縮合物，ポリオキシエチレンアルキルリン酸エステル塩，グリセロールボレイト脂肪酸エステル，ポリオキシエチレングリセロール脂肪酸エステル等が挙げられる。
　　【００１２】
　ノニオン性乳化剤としては，ポリオキシエチレンアルキルエーテル，ポリオキシエチレンアルキルアリールエーテル，ポリオキシエチレンオキシプロピレンブロックコポリマー，ソルビタン脂肪酸エステル，ポリオキシエチレンソルビタン脂肪酸エステル，ポリオキシエチレンソルビトール脂肪酸エステル，グリセリン脂肪酸エステル，ポリオキシエチレン脂肪酸エステル，ポリオキシエチレンアルキルアミン等が挙げられる。
　また，一般的なノニオン性乳化剤の他に，フッ素系ノニオン性乳化剤やシリコーン系ノニオン性乳化剤も使用することができる。
　　【００１３】
　シリコーン系のノニオン性乳化剤としては，例えば式（Ｉ）
　【化１】
　　【００１４】
あるいは式（ＩＩ）
　【化２】
で示されるポリアルキレン変成ポリジメチルシロキサン化合物等が挙げられる。
　　【００１５】
　フッ素系のノニオオン性乳化剤としては，例えば式（ＩＩＩ）
　【化３】
で示されるフッ素化アルキル基含有ポリアルキレンオキサイド化合物等が挙げられる。
　　【００１６】
　カチオン性乳化剤としては，アルキルアミン塩，第四級アンモニウム塩，アルキルピリジニウム塩，アルキルイミダゾリウム塩等が上げられる。
　両性乳化剤としては，アルキルベタイン，アルキルアミンオキサイド，ホスファジルコリン（レシチンとも言う）等が挙げられる。
　さらにこれらの乳化剤を任意に混合して使用することができる。
　　【００１７】
　以上挙げた（ａ）アルキルアルコキシシランおよびまたはその縮合物，（ｂ）水性樹脂，（ｃ）顔料，（ｄ）乳化剤および（ｅ）水から，以下の方法で目的とする着色保護材が得られるが，必ずしもこれらに限定されるものではない。
（１）予めそれぞれ乳化剤を用いて水性化したアルキルアルコキシシランおよびまたはその縮合物，水性樹脂および顔料の水性分散体を混合する。
（２）水性樹脂，顔料，乳化剤および水からなる水性塗料にアルキルアルコキシシランおよびまたはその縮合物を混合し分散する。
（３）アルキルアルコキシシランおよびまたはその縮合物，水性樹脂および顔料を乳化剤を用いて一度に水性乳化する。
　　【００１８】
　着色保護材中の各成分の配合比率は，均一に混合または分散できる比率であれば特に制限はなく，用途に応じて任意に設定できるが，一般に，コンクリートを保護するために十分な厚さの疎水層を形成させるにはアルキルアルコキシシランおよびその縮合物は１０重量％以上，コンクリート表面を被膜し着色させるには水性樹脂は１０重量％以上必要であり，十分に吸水防止性能および耐水性能を発現させるためには乳化剤は５重量％以下に抑えるのが好ましい。
　　【００１９】
　さらに，貯蔵中の防腐，塗装表面の防黴を目的として，イソチアゾリン系の防腐または防黴剤を添加する。防腐または防黴剤のうち，水に溶けやすいものは防腐剤として，水に溶けにくいものは防黴剤として，単独あるいは２種以上の混合物で用いられる。
　特に有効な防腐または防黴剤としては，防腐効果が強い５−クロロ−２−メチル−４−イソチアゾリン−３−オン，２−メチル−４−イソチアゾリン−３−オン，１，２−ベンゾイソチアゾリン−３−オン，および防黴効果が強い２−ｎ−オクチル−４−イソチアゾリン−３−オン等のイソチアゾリン系化合物の混合物が挙げられる。
　防腐または防黴剤は，その効果が発現する量であれば特に制限はなく，エマルジョンの安定性を損なわない範囲内で任意の量が添加できる。一般に性能が効果的に発現される濃度は，全体量に対しておよそ０．０５〜１重量％である。
　　【００２０】
　また，特に防腐剤と防黴剤を組み合わせることによって，使用までの防腐性能と塗布表面の防黴性能の両方の性能を持たせることができる。なお，両方の性能を合わせ持つ防腐・防黴剤であれば単独で用いることもできる。さらに，水溶性の溶出しやすい防黴剤と油溶性の溶出が遅い防黴剤を組み合わせることにより各段階における黴の発生を抑えることができる。ただし，これらの防腐または防黴剤は，毒性，エマルジョンの安定性および分散性等の点に注意しながら選択しなければならない。
　　【００２１】
　さらに，ｐＨを調整するためアルカリ性化合物を添加することができる。アルカリ性化合物としては特に制限はなく，例えば，水酸化ナトリウム，水酸化カリウム，水酸化カルシウム，アンモニア，アミン類等が挙げられる。アルカリ性化合物の量は，製造後のエマルジョンのｐＨが７〜１０になるよう入れることが望ましい。ｐＨがこの範囲外だと縮合が起こり易い。特にｐＨが７未満だと加水分解が促進されるため縮合が速く進行する。また，ｐＨが１０を超えると不安定になるだけでなく作業上の問題も生ずる。
　　【００２２】
　【実施例】
　以下，実施例により更に詳しく説明する。実施例中，「％」は「重量％」を表す。
〔製造例１〕
　ｎ−へキシルトリエトキシシラン６００ｇ，ポリオキシエチレンステアリルエーテル３．０ｇ，ラウリル硫酸ナトリウム０．０３ｇ，水酸化ナトリウムの１％水溶液１．０ｇ，１，２−ベンゾイソチアゾリン−３−オン０．５ｇおよび２−ｎ−オクチル−４−イソチアゾリンー３−オン２．０ｇを混合し，ホモミクサーで高速撹拌して，これに水４００ｇを徐々に加えることにより常温で６ケ月以上安定な白色水性エマルジョンが得られた。
　　【００２３】
〔実施例１〕
　製造例１で得られたｎ−へキシルトリエトキシシランの水性分散体７０ｇ，ナノクリルＢＣＸ−２７９９（東洋インキ製造（株）製　水性アクリルエマルジョン）７０ｇ，ＥＭホワイトＦＸ−９０４８（東洋インキ製造（株）製　水性顔料分散体）４０ｇ，ＥＭブルー２Ｇ（東洋インキ製造（株）製　水性顔料分散体）２ｇおよび水１８ｇを混合して、ｐＨ８．５の青色塗料を調整した。
　　【００２４】
〔比較例１〕
　製造例１で得られたｎ−へキシルトリエトキシシランの水性分散体７０ｇ，ＥＭホワイトＦＸ−９０４８（東洋インキ製造（株）製　水性顔料分散体）４０ｇ，ＥＭブルー２Ｇ（東洋インキ製造（株）製　水性顔料分散体）２ｇおよび水８８ｇを混合して青色塗料を調整した。
　　【００２５】
〔比較例２〕
　ナノクリルＢＣＸ−２７９９（東洋インキ製造（株）製　水性アクリルエマルジョン）７０ｇ，ＥＭホワイトＦＸ−９０４８（東洋インキ製造（株）製　水性顔料分散体）４０ｇ，ＥＭブルー２Ｇ（東洋インキ製造（株）製　水性顔料分散体）２ｇおよび水８８ｇを混合して青色塗料を調整した。
　　【００２６】
　実施例１，比較例１および２で得られた塗料を１０ｃｍ×１０ｃｍ×１０ｃｍのコンクリート供試体（水セメント比６０％）の全面に３００ｇ／ｍ２塗装して屋内で７日間以上気中養生後，以下の試験を行い，表１の結果が得られた。
（塗装面）
　○：表面を乾いたウェスで拭いても色がとれない。
　×：表面を乾いたウェスで拭くと色（顔料）がとれる。
（浸透性試験）
　試験体の割断面に水をつけ，表層の撥水部分の深さを５ヶ所測定し，平均の浸透深さを求める。
　　【００２７】
（吸水試験）
　試験体の１面を深さ１ｃｍの水に浸漬させ，２４時間の吸水率を求める。
２４時間の吸水率（％）＝（２４時間の吸水量（ｇ）／吸水試験前の試験体重量（ｇ））×１００（塩分浸透性試験）
　３％の塩水に試験体を６ケ月間完全浸漬した後，電位差滴定法により塩化物イオン濃度を求め，含有塩分量を計算した。
（促進中性化試験）
　試験体を２０℃，６０％ＲＨ，ＣＯ２５％の促進中性化槽に３ヶ月入れた後，割断し，その断面にフェノールフタレン液を噴霧し赤く呈色しない部分の面積率を測定した。
（面積測定）
　コンピューターによる画像処理により行った。
　　【００２８】
　【表１】
　　【００２９】
　【発明の効果】
　本発明の着色保護材は，コンクリート等の建築土木用多孔性無機質料に塗装することにより，一度の塗装でシラン成分が内部深く浸透し，その表層部の親水基と反応し結合して疎水層を形成すると同時に，水性樹脂成分が表面に任意の色の塗膜を形成し被塗工物を長期にわたって保護し，美観を与えることができる。
　このように，本発明の着色保護材は建築土木分野において極めて有用である。